ОГНЕУПОРНЫЙ МАТЕРИАЛ, ПРИМЕНЕНИЕ ДИОКСИДА ЦИРКОНИЯ, ДИОКСИД ЦИРКОНИЯ, СПОСОБ ПОЛУЧЕНИЯ ОГНЕУПОРНОГО МАТЕРИАЛА, А ТАКЖЕ ПОЛУЧЕННЫЙ ЭТИМ СПОСОБОМ ОГНЕУПОРНЫЙ МАТЕРИАЛ

1. Огнеупорный материал, содержащий метастабильную при комнатной температуре минеральную фазу в виде диоксида циркония в кубической модификации с содержанием кальция, магния и иттрия менее 1 мас. %.
2. Огнеупорный материал по п. 1, в котором диоксид циркония в кубической модификации представлен в виде монокристаллитов размером в пределах от 30 до 1000 мкм.
3. Огнеупорный материал по меньшей мере по одному из предыдущих пунктов, в котором диоксид циркония представлен в виде зерен из диоксида циркония, содержащих диоксид циркония в количестве по меньшей мере 50 мас. %.
4. Огнеупорный материал по меньшей мере по одному из предыдущих пунктов в виде изнашивающейся детали, используемой при непрерывной разливке стали.
5. Огнеупорный материал по меньшей мере по одному из предыдущих пунктов в виде шиберной плиты, стопора-моноблока, разливочного стакана, погружной трубы или погружного стакана.
6. Огнеупорный материал по меньшей мере по одному из предыдущих пунктов, в котором диоксид циркония присутствует в углеродной матрице.
7. Огнеупорный материал по меньшей мере по одному из предыдущих пунктов, в котором диоксид циркония получен путем обжига частично или полностью стабилизированного стабилизирующими добавками диоксида циркония в восстановительной атмосфере в присутствии газообразного реагента для стабилизирующих добавок и путем последующего охлаждения.
8. Огнеупорный материал по п. 7 со стабилизирующими добавками в виде по меньшей мере одного из следующих веществ: оксида кальция, оксида магния, оксида иттрия и оксидов редкоземельных элементов.
-6
9. Огнеупорный материал по меньшей мере по одному из пп. 7-8, в котором диоксид циркония получен в восстановительной атмосфере с парциальным давлением кислорода ниже 10 Па.
10. Огнеупорный материал по меньшей мере по одному из пп. 7-9, в котором диоксид циркония получен в присутствии газообразного реагента в виде по меньшей мере одного из следующих газообразных веществ: кремния, алюминия и угарного газа.
11. Огнеупорный материал по меньшей мере по одному из пп. 7-10, в котором диоксид циркония получен путем обжига при температуре в пределах от 1173 до 2690°C.
12. Диоксид циркония в виде метастабильной при комнатной температуре минеральной фазы в кубической модификации с содержанием кальция, магния и иттрия менее 1 мас. %.
13. Применение метастабильной при комнатной температуре минеральной фазы в виде диоксида циркония в кубической модификации с содержанием кальция, магния и иттрия менее 1 мас. % в качестве сырьевого материала для получения огнеупорных материалов.
14. Способ получения огнеупорного материала, заключающийся в том, что
подготавливают стабильную при комнатной температуре минеральную фазу в виде диоксида циркония в кубической модификации с содержанием кальция, магния и иттрия менее 1 мас. %,
диоксид циркония объединяют с другими огнеупорными сырьевыми материалами,
из диоксида циркония и других огнеупорных сырьевых материалов прессуют формованную заготовку,
формованную заготовку подвергают обжигу с получением огнеупорного материала.
15. Огнеупорный материал, полученный способом по п. 14.